(57)【要約】【課題】本発明の課題は、簡便かつ低コストで防水性、耐久性、耐摩耗性、耐スリップ性等の性能に優れた駐車場床及びその施工方法を提供することである。【解決手段】基盤面上に、プライマー層、２液超速硬化型ポリウレタン層（Ａ）及び骨材を含む２液超速硬化型ポリウレタン層（Ｂ）を積層してなり、２液超速硬化型ポリウレタン層（Ａ）及び２液超速硬化型ポリウレタン層（Ｂ）が、ＪＩＳＫ６２５３に規定するデュロメータ硬さ試験タイプＡで７０〜９５であって、かつ両層の差が１５以内、又は硬さ試験タイプＤで４０〜６０であって、かつ両層の差が１５以内、かつＪＩＳＡ６０２１に規定する引張強さが８〜２０であって、両層の差が１０以内であるポリウレタン樹脂を形成する２液超速硬化型ポリウレタン系材料（ａ）及び２液超速硬化型ポリウレタン系材料（ｂ）を用いて得られる層からなる駐車場床である。【図面】なし【特許請求の範囲】
【請求項１】
基盤面上に、プライマー層、２液超速硬化型ポリウレタン層（Ａ）及び骨材を含む２液超速硬化型ポリウレタン層（Ｂ）を積層してなることを特徴とする駐車場床。
【請求項２】
２液超速硬化型ポリウレタン層（Ａ）及び２液超速硬化型ポリウレタン層（Ｂ）が、ＪＩＳＫ６２５３に規定する加硫ゴム及び熱可塑性ゴムの硬さ試験方法によるデュロメータ硬さ試験タイプＡで７０〜９５であって、かつ両層の差が１５以内、又は前記試験方法によるデュロメータ硬さ試験タイプＤで４０〜６０であって、かつ両者の差が１５以内であり、またＪＩＳＡ６０２１に規定する引張強さが８〜２０であって、かつ両層の差が１０以内であるポリウレタン樹脂をそれぞれ形成する２液超速硬化型ポリウレタン系材料（ａ）及び２液超速硬化型ポリウレタン系材料（ｂ）を用いて得られる層である請求項１記載の駐車場床。
【請求項３】
骨材が、硅砂、磁器粉砕骨材、セラミック骨材又はフェロアロイスラグである請求項１又は２記載の駐車場床。
【請求項４】
骨材が、硅砂であり、ＪＩＳＧ５９０１に規定する粒度で号数２０〜４８号であって、２液超速硬化型ポリウレタン層（Ｂ）に０．３〜１．５ｋｇ／ｍ２の量で含まれている請求項１、２又は３に記載の駐車場床。
【請求項５】
骨材が、磁器粉砕骨材、セラミック骨材又はフェロアロイスラグであり、平均粒径０.０５〜３．０ｍｍであって、２液超速硬化型ポリウレタン層（Ｂ）に０．３〜１．５ｋｇ／ｍ２の量で含まれている請求項１、２又は３に記載の駐車場床。
【請求項６】
基盤面上に、プライマー層を形成し、該層上に２液超速硬化型ポリウレタン系材料（ａ）をスプレーして２液超速硬化型ポリウレタン層（Ａ）を形成し、さらに該層の上に骨材を撒布しながら、同時に２液超速硬化型ポリウレタン系材料（ｂ）をスプレーして、骨材を含む２液超速硬化型ポリウレタン層（Ｂ）を形成させることを特徴とする駐車場床の施工方法。
【請求項７】
２液超速硬化型ポリウレタン層（Ａ）が、ＪＩＳＫ６２５３に規定する加硫ゴム及び熱可塑性ゴムの硬さ試験方法によるデュロメータ硬さ試験タイプＡで７０〜９５、かつＪＩＳＡ６０２１に規定する引張強さが８〜２０であるポリウレタン樹脂を形成する２液超速硬化型ポリウレタン系材料（ａ−１）を前記プライマー層上にスプレーして得られる層である請求項６記載の駐車場床の施工方法。
【請求項８】
２液超速硬化型ポリウレタン層（Ａ）が、ＪＩＳＫ６２５３に規定する加硫ゴム及び熱可塑性ゴムの硬さ試験方法によるデュロメータ硬さ試験タイプＤで４０〜６０、かつＪＩＳＡ６０２１に規定する引張強さが８〜２０であるポリウレタン樹脂を形成する２液超速硬化型ポリウレタン系材料（ａ−２）を前記プライマー層上にスプレーして得られる層である請求項６記載の駐車場床の施工方法。
【請求項９】
２液超速硬化型ポリウレタン層（Ｂ）が、ＪＩＳＫ６２５３に規定する加硫ゴム及び熱可塑性ゴムの硬さ試験方法によるデュロメータ硬さ試験タイプＡで７０〜９５であって、かつ２液超速硬化型ポリウレタン層（Ａ）の該デュロメータ硬さ試験タイプＡとの差が１５以内であり、またＪＩＳＡ６０２１に規定する引張強さが８〜２０であって、かつ２液超速硬化型ポリウレタン層（Ａ）の該引張強さとの差が１０以内であるポリウレタン樹脂を形成する２液超速硬化型ポリウレタン系材料（ｂ−１）を前記２液超速硬化型ポリウレタン層（Ａ）上に骨材を撒布しながら、同時にスプレーして骨材を含む２液超速硬化型ポリウレタン層（Ｂ）を形成させることを特徴とする請求項７に記載の駐車場床の施工方法。
【請求項１０】
２液超速硬化型ポリウレタン層（Ｂ）が、ＪＩＳＫ６２５３に規定する加硫ゴム及び熱可塑性ゴムの硬さ試験方法によるデュロメータ硬さ試験タイプＤで４０〜６０であって、かつ２液超速硬化型ポリウレタン層（Ａ）の該デュロメータ硬さ試験タイプＤとの差が１５以内であり、またＪＩＳＡ６０２１に規定する引張強さが８〜２０であって、かつ２液超速硬化型ポリウレタン層（Ａ）の該引張強さとの差が１０以内であるポリウレタン樹脂を形成する２液超速硬化型ポリウレタン系材料（ｂ−２）を前記２液超速硬化型ポリウレタン層（Ａ）上に骨材を撒布しながら、同時にスプレーして骨材を含む２液超速硬化型ポリウレタン層（Ｂ）を形成させることを特徴とする請求項８に記載の駐車場床の施工方法。
【請求項１１】
骨材が、硅砂、磁器粉砕骨材、セラミック骨材又はフェロアロイスラグである請求項６ないし１０のいずれかに記載の駐車場床の施工方法。
【請求項１２】
骨材が、硅砂であり、ＪＩＳＧ５９０１に規定する粒度で号数２０〜４８号であって、２液超速硬化型ポリウレタン層（Ｂ）に０．３〜１．５ｋｇ／ｍ２の量で含ませる請求項６ないし１０のいずれかに記載の駐車場床の施工方法。
【請求項１３】
骨材が、磁器粉砕骨材、セラミック骨材又はフェロアロイスラグであり、平均粒径０.０５〜３．０ｍｍであって、２液超速硬化型ポリウレタン層（Ｂ）に０．３〜１．５ｋｇ／ｍ２の量で含ませる請求項６ないし１０のいずれかに記載の駐車場床の施工方法。
【発明の詳細な説明】
【技術分野】
【０００１】
本発明は、駐車場床及びその施工方法に関する。詳しくは、基盤面上に２液超速硬化型ポリウレタンを用いた防水性及び床面が駐車場としての安定性と物性に優れた駐車場床及びその施工方法に関する。
【背景技術】
【０００２】
自動車関連産業の発展とともに、自家用車、旅客用又は流通業用車輌等の普及や、大型店舗の建設や郊外移転、遠距離旅行や商品流通手段としての自動車利用の増大等は、駐車場の敷設数や規模の拡大を促進している。
屋内・屋外に拘わらず、駐車場には防水加工が行なわれると共に、この駐車場床面を走行したり、駐停車したりするため、これらに適合した性能とそれらの安定性と耐久性が求められている。
すなわち、駐車場に求められる性能として、防水性、強靭性、耐久性、耐光性、耐摩耗性、耐スリップ性、防音性等が要請され、これらの性能を可能な限り満たす、駐車場の目的に合うような駐車場床を提供すべく種々検討されている。
特に、屋上や屋外に敷設される駐車場では防水性能が重視されるが、同時に駐車場として車の走行や駐停車に叶う耐摩耗性、耐スリップ性等の性能に優れ、これらの性能を長期に維持する耐久性や安定性が高くなければならない。また、法的な規制は駐車場として適合するような床表面の形状、例えば粗面とすること、滑り難い材料で仕上げること等を求めている。
【０００３】
このような要請に対して、既に駐車場の床面及びその施工方法が種々提案されている。
例えば、基盤上に通気性を有する緩衝シートを、防水材を介して積層して防水性と緩衝性を有する駐車場床面（特開平７−２０７８５０号公報）、基盤上に弾性高分子材料を積層し、特殊のノンスリップ効果を付与するような形状のマスキング材を介してさらに弾性高分子材料を積層して、該マスキング材を取り外して表面をノンスリップ形状に仕上げる方法（特開平７−０４８８０８号公報）、基盤上にウレタン材料を用いた緩衝層と防水層をこの順に積層した防水性の良好な駐車場床（特願平７−１９７６８７号公報）、防音性を向上させるため弾性型ＦＲＰ樹脂とガラス繊維不織布を積層する防水工法（特開平７−２０７８９８号公報）、基盤上に通気緩衝シートをウレタン系防水材を介して積層させ、さらにその上にＦＲＰ層を積層してなる防水構造（特開平７−２１７１０７号公報）、ノンスリップ性を向上させるためポリウレタン組成物のポリオール成分として選択された特定のポリオールを使用し、無機系骨材を混合して塗布する施工法（特開２０００−０４４８７２号公報）、床面の膨れを防止するため基盤上と防水層との間にエポキシ樹脂エマルジョンとセメントプレミックスを主成分とする下地調製材を塗布することを特徴とする施工法（特開２００１−２６２７８９号公報、特開２００３−０１３５８９号公報）などが提案されている。
【０００４】
本願発明に関連する特許文献として次のようなものがある。
【特許文献１】特開平７−２０７８５０号公報
【特許文献２】特開平７−０４８８０８号公報
【特許文献３】特開平７−１９７６８７号公報
【特許文献４】特開平７−２０７８９８号公報
【特許文献５】特開平７−２１７１０７号公報
【特許文献６】特開２０００−０４４８７２号公報
【特許文献７】特開２００１−２６２７８９号公報
【特許文献８】特開２００３−０１３５８９号公報
【発明の開示】
【発明が解決しようとする課題】
【０００５】
本発明の課題は、上記のような駐車場床の要請に対して、簡便かつ低コストで施工できる防水性、耐久性、耐摩耗性、耐スリップ性、その他駐車場床としての性能に優れた駐車場床及びその施工方法を提供することである。
【課題を解決するための手段】
【０００６】
本発明者等は、このような課題を解決するために鋭意検討し、本発明の駐車場床及びその施工方法を見出した。
すなわち、本発明は、
１．基盤面上に、プライマー層、２液超速硬化型ポリウレタン層（Ａ）及び骨材を含む２液超速硬化型ポリウレタン層（Ｂ）を積層してなることを特徴とする駐車場床、
２．２液超速硬化型ポリウレタン層（Ａ）及び２液超速硬化型ポリウレタン層（Ｂ）が、ＪＩＳＫ６２５３に規定する加硫ゴム及び熱可塑性ゴムの硬さ試験方法によるデュロメータ硬さ試験タイプＡで７０〜９５であって、かつ両層の差が１５以内、又は前記試験方法によるデュロメータ硬さ試験タイプＤで４０〜６０であって、かつ両者の差が１５以内であり、またＪＩＳＡ６０２１に規定する引張強さが８〜２０であって、かつ両層の差が１０以内であるポリウレタン樹脂をそれぞれ形成する２液超速硬化型ポリウレタン系材料（ａ）及び２液超速硬化型ポリウレタン系材料（ｂ）を用いて得られる層である１項記載の駐車場床、
３．骨材が、硅砂、磁器粉砕骨材、セラミック骨材又はフェロアロイスラグである１又は２項記載の駐車場床、
４．骨材が、硅砂であり、ＪＩＳＧ５９０１に規定する粒度で号数２０〜４８号であって、２液超速硬化型ポリウレタン層（Ｂ）に０．３〜１．５ｋｇ／ｍ２の量で含まれている１、２又は３項記載の駐車場床、
５．骨材が、磁器粉砕骨材、セラミック骨材又はフェロアロイスラグであり、平均粒径０．０５〜３．０ｍｍであって、２液超速硬化型ポリウレタン層（Ｂ）に０．３〜１．５ｋｇ／ｍ２の量で含まれている１、２又は３項記載の駐車場床。
【０００７】
６．基盤面上に、プライマー層を形成し、該層上に２液超速硬化型ポリウレタン系材料（ａ）をスプレーして２液超速硬化型ポリウレタン層（Ａ）を形成し、さらに該層の上に骨材を撒布しながら、同時に２液超速硬化型ポリウレタン系材料（ｂ）をスプレーして、骨材を含む２液超速硬化型ポリウレタン層（Ｂ）を形成させることを特徴とする駐車場床の施工方法、
７．２液超速硬化型ポリウレタン層（Ａ）が、ＪＩＳＫ６２５３に規定する加硫ゴム及び熱可塑性ゴムの硬さ試験方法によるデュロメータ硬さ試験タイプＡで７０〜９５、かつＪＩＳＡ６０２１に規定する引張強さが８〜２０であるポリウレタン樹脂を形成する２液超速硬化型ポリウレタン系材料（ａ−１）を前記プライマー層上にスプレーして得られる層である６項記載の駐車場床の施工方法、
８．２液超速硬化型ポリウレタン層（Ａ）が、ＪＩＳＫ６２５３に規定する加硫ゴム及び熱可塑性ゴムの硬さ試験方法によるデュロメータ硬さ試験タイプＤで４０〜６０、かつＪＩＳＡ６０２１に規定する引張強さが８〜２０であるポリウレタン樹脂を形成する２液超速硬化型ポリウレタン系材料（ａ−２）を前記プライマー層上にスプレーして得られる層である６項記載の駐車場床の施工方法、
９．２液超速硬化型ポリウレタン層（Ｂ）が、ＪＩＳＫ６２５３に規定する加硫ゴム及び熱可塑性ゴムの硬さ試験方法によるデュロメータ硬さ試験タイプＡで７０〜９５であって、かつ２液超速硬化型ポリウレタン層（Ａ）の該デュロメータ硬さ試験タイプＡとの差が１５以内であり、またＪＩＳＡ６０２１に規定する引張強さが８〜２０であって、かつ２液超速硬化型ポリウレタン層（Ａ）の該引張強さとの差が１０以内であるポリウレタン樹脂を形成する２液超速硬化型ポリウレタン系材料（ｂ−１）を前記２液超速硬化型ポリウレタン層（Ａ）上に骨材を撒布しながら、同時にスプレーして骨材を含む２液超速硬化型ポリウレタン層（Ｂ）を形成させることを特徴とする７項記載の駐車場床の施工方法、
１０．２液超速硬化型ポリウレタン層（Ｂ）が、ＪＩＳＫ６２５３に規定する加硫ゴム及び熱可塑性ゴムの硬さ試験方法によるデュロメータ硬さ試験タイプＤで４０〜６０であって、かつ２液超速硬化型ポリウレタン層（Ａ）の該デュロメータ硬さ試験タイプＤとの差が１５以内であり、またＪＩＳＡ６０２１に規定する引張強さが８〜２０であって、かつ２液超速硬化型ポリウレタン層（Ａ）の該引張強さとの差が１０以内であるポリウレタン樹脂を形成する２液超速硬化型ポリウレタン系材料（ｂ−２）を前記２液超速硬化型ポリウレタン層（Ａ）上に骨材を撒布しながら、同時にスプレーして骨材を含む２液超速硬化型ポリウレタン層（Ｂ）を形成させることを特徴とする８項記載の駐車場床の施工方法、
１１．骨材が、硅砂、磁器粉砕骨材、セラミック骨材又はフェロアロイスラグである６ないし１０項のいずれかに記載の駐車場床の施工方法、
１２．骨材が、硅砂であり、ＪＩＳＧ５９０１に規定する粒度で号数２０〜４８号であって、２液超速硬化型ポリウレタン層（Ｂ）に０．３〜１．５ｋｇ／ｍ２の量で含ませる６ないし１０項のいずれかに記載の駐車場床の施工方法、
１３．骨材が、磁器粉砕骨材、セラミック骨材又はフェロアロイスラグであり、平均粒径０．０５〜３．０ｍｍであって、２液超速硬化型ポリウレタン層（Ｂ）に０．３〜１．５ｋｇ／ｍ２の量で含ませる６ないし１０項のいずれかに記載の駐車場床の施工方法、
である。
【発明の効果】
【０００８】
本発明の駐車場床は、近年増加する、特に屋上・屋外駐車場の平場部やスロープ部の防水工事に対応した床及びその画期的施工方法である。
本発明の施工法は、２液超速硬化型ポリウレタンで防水層を形成し、その表面にさらに骨材を撒布しながら、同時に２液超速硬化型ポリウレタンを吹付けて、該超速硬化型ポリウレタンに骨材を包含させて一体となした粗面層に仕上げることができる。本発明の駐車場床では防水層と粗面層が相容性に優れた同一乃至同種材料で構成されるので、層間剥離がない。
本発明の施工法は、駐車場床に適切なものであり、駐車場のスロープ部、立ち上がり部に更に異なる適切な工法と組み合わせて、大規模駐車場であっても、その平場部やスロープ部床を簡易で経済的に施工できる工法である。
【発明を実施するための最良の形態】
【０００９】
本発明の駐車場床は、基盤上に、プライマー層、２液超速硬化型ポリウレタン層（Ａ）〔上記の防水層であり、以下、単にポリウレタン層（Ａ）ということもある〕及び骨材を含む２液超速硬化型ポリウレタン層（Ｂ）〔層表面が粗面であり、上記の粗面層を指す。以下、単にポリウレタン層（Ｂ）ということもある〕を必須の層として順次積層して構成される床である。必要により、更にトップコート層が積層されてもよい。
基盤は、屋内・屋外・屋上等の駐車場の平場部やスロープ部等として敷設されるアスファルト、コンクリート、鉄板、鋼板などを単独又は組み合わせて構成されたものである。
通常、係る駐車場の基盤は、雨水や散水等が透水すると、劣化し耐久性が損なわれるので、防水処理を施されていることが必須とされている。
【００１０】
本発明の駐車場床では、このような防水を主たる目的として２液超速硬化型ポリウレタン層（Ａ）が基盤上にプライマー層を介して積層されている。
プライマー層は、基盤と２液超速硬化型ポリウレタン層（Ａ）を強固に接着させるために設けられるもので、基盤上に塗布され、その上に２液超速硬化型ポリウレタン層（Ａ）が積層される。
このプライマー層では水性プライマーが使用される。水性プライマーとしては、特に限定されず、エポキシ樹脂系、ウレタン樹脂系、酢酸ビニル樹脂系、アクリル樹脂系、スチレン−ブタジエンゴム系、クロロプレンゴム系のエマルジョン型水性プライマー等を使用できる。
例えば、エポキシ樹脂系としては、ビスフェノールＡ型、ノボラック型、臭素化型、脂環式型または脂肪族型のエポキシ樹脂を主成分とするエマルジョンからなる主剤と、脂肪族ポリアミン、芳香族ポリアミン、脂環族ポリアミン、ポリアミドなどを含むエマルジョンからなる硬化剤との２成分を含むものが好ましく挙げられる。
また、ウレタン樹脂系としては、ポリオールを主成分とするエマルジョンからなる主剤と、クルードＭＤＩ、カルボジイミド変成体などの液状ＭＤＩからなる硬化剤とからなるものである。
特に、好ましく用いられるプライマーは、１液湿気硬化型ポリウレタン樹脂である。
これらのプライマーには、基盤のピンホールを埋めるためポルトランドセメント等のフィラーを添加したものであっても良い。
これらのプライマー材料は、刷毛、ローラー、レーキ等の塗装用具を用いて基盤上に塗布されるが、その使用量、塗膜の厚みなど特に限定されず、基盤とポリウレタン層（Ａ）を確実に接着できる量であれば良い。通常、本発明に係るポリウレタン層（Ａ）を積層する場合、プライマー層の塗工量は、０．１〜０．３ｋｇ／ｍ２、好ましくは、約０．２ｋｇ／ｍ２である。
【００１１】
本発明の駐車場床において、２液超速硬化型ポリウレタン層（Ａ）を形成させる２液超速硬化型ポリウレタン系材料（ａ）〔本明細書において、２液超速硬化型ポリウレタン系材料（ａ−１）及び（ａ−２）を総括して言うとき、２液超速硬化型ポリウレタン系材料（ａ）と言う〕、及び２液超速硬化型ポリウレタン層（Ｂ）を形成させる２液超速硬化型ポリウレタン系材料（ｂ）〔本明細書において、２液超速硬化型ポリウレタン系材料（ｂ−１）及び（ｂ−２）を総括して言うとき、２液超速硬化型ポリウレタン系材料（ｂ）と言う〕として次の材料が使用される。
すなわち、両材料は、ポリウレタン層（Ａ）及び（Ｂ）が、ＪＩＳＫ６２５３に規定する加硫ゴム及び熱可塑性ゴムの硬さ試験方法によるデュロメータ硬さ試験タイプＡで７０〜９５、好ましくは７５〜９０であって、かつ両層の差が１５以内、好ましくは１０以内であり、または、ＪＩＳＫ６２５３に規定する加硫ゴム及び熱可塑性ゴムの硬さ試験方法によるデュロメータ硬さ試験タイプＤで４０〜６０であって、かつ両層の差が１５以内、好ましくは１０以内であり、また引張強さがＪＩＳＡ６０２１に規定する引張強さで８〜２０、好ましくは１０〜１５であって、かつ両層の差が１０以内であるポリウレタン樹脂を形成する２液超速硬化型ポリウレタン系材料（ａ）及び２液超速硬化型ポリウレタン系材料（ｂ）である。
より詳細には、２液超速硬化型ポリウレタン系材料（ａ）がＪＩＳＫ６２５３に規定する加硫ゴム及び熱可塑性ゴムの硬さ試験方法によるデュロメータ硬さ試験タイプＡで７０〜９５であって、かつＪＩＳＡ６０２１に規定する引張強さが８〜２０である２液超速硬化型ポリウレタン層（Ａ）を形成する材料である｛２液超速硬化型ポリウレタン系材料（ａ−１）｝。又は、ＪＩＳＫ６２５３に規定する加硫ゴム及び熱可塑性ゴムの硬さ試験方法によるデュロメータ硬さ試験タイプＤで４０〜６０であって、かつＪＩＳＡ６０２１に規定する引張強さが８〜２０である２液超速硬化型ポリウレタン層（Ａ）を形成する材料である｛２液超速硬化型ポリウレタン系材料（ａ−２）｝。
２液超速硬化型ポリウレタン系材料（ｂ）が、上記材料（ａ−１）を用いる場合、ＪＩＳＫ６２５３に規定する加硫ゴム及び熱可塑性ゴムの硬さ試験方法によるデュロメータ硬さ試験タイプＡで７０〜９５、かつ２液超速硬化型ポリウレタン系材料（ａ−１）により形成されるポリウレタン層（Ａ）の該デュロメータ硬さ試験タイプＡとの差が１０以内であり、またＪＩＳＡ６０２１に規定する引張強さが８〜２０であって、かつポリウレタン層（Ａ）の該引張強さとの差が１０以内であるポリウレタン層（Ｂ）を形成する材料（ｂ−１）である。
又は上記材料（ａ−２）を用いる場合、ＪＩＳＫ６２５３に規定する加硫ゴム及び熱可塑性ゴムの硬さ試験方法によるデュロメータ硬さ試験タイプＤで４０〜６０であって、かつ２液超速硬化型ポリウレタン系材料（ａ−２）により形成されるポリウレタン層（Ａ）の該デュロメータ硬さ試験タイプＤとの差が１０以内であり、またＪＩＳＡ６０２１に規定する引張強さが８〜２０であって、かつポリウレタン層（Ｂ）の該引張強さとの差が１０以内であるポリウレタン層（Ｂ）を形成する材料（ｂ−２）である。
２液超速硬化型ポリウレタン系材料（ａ）及び（ｂ）として、得られるポリウレタン層（Ａ）及び（Ｂ）の硬度及び引張り強さが上記の範囲未満又は越えるものでは、ポリウレタン層（Ａ）と（Ｂ）間の層間で剥離を起し易くなり、また、ポリウレタン層（Ｂ）に於ける骨材のバインダーとしての効果が不十分となり、床面の粗面の形状、表面の安定性と耐久性にも問題を生じることがある。
【００１２】
用いられる２液超速硬化型ポリウレタン系材料（ａ）及び（ｂ）は、いずれも末端イソシアネート基含有ウレタンプレポリマーである主剤と、活性水素含有化合物とウレタン化反応触媒を含有する硬化剤との組み合わせからなる材料であり、これら２液をスプレーで吹付け塗布して反応させ２液超速硬化型ポリウレタン層（Ａ）及び（Ｂ）をそれぞれ形成する。
これらの材料（ａ）及び（ｂ）で主剤として用いる末端イソシアネート基含有ウレタンプレポリマーは、イソシアネート基を有する化合物、例えば、芳香族イソシアネート、脂肪族イソシアネート、脂環族イソシアネート、それらの混合物又はウレタンプレポリマー等有機イソシアネート化合物の変成物等と、イソシアネートと反応する活性水素を有する化合物、すなわち、分子末端に２個以上の水酸基を有するポリオール化合物やポリアミン化合物等の活性水素含有化合物とを反応させて得られる。
イソシアネート基を有する化合物としては、例えば、トリレンジイソシアネート（ＴＤＩ）、ジフェニルメタンジイソシアネート（ＭＤＩ）、キシリレンジイソシアネート（ＸＤＩ）、テトラメチルキシリレンジイソシアネート（ＴＭＸＤＩ）、１，５‐ナフタレンジイソシアネート（ＮＤＩ）、液状ジフェニルメタンジイソシアネート（液状ＭＤＩ）、トリレンジイソシアネートの粗製物（クルードＴＤＩ）、ポリメチレンポリフェニルポリイソシアネート（クルードＭＤＩ）等の芳香族イソシアネート、ヘキサメチレンジイソシアネート（ＨＤＩ）等の脂肪族イソシアネート、イソホロンジイソシアネート（ＩＰＤＩ）、水添ＸＤＩ（Ｈ６ＸＤＩ）、水添ＭＤＩ（Ｈ１２ＭＤＩ）、水添テトラメチルＸＤＩ、ノルボルナンジイソシアネートメチル（ＮＢＤＩ）等の脂環族ポリイソシアネートが挙げられる。
また、これらのイソシアネートを用いたイソシアネート基末端プレポリマー、カルボジイミド変成体、ウレトニミン変成体、アシル尿素ジイソシアネート、イソシアヌレート変成体、トリメチロールプロパンアダクト体、ビウレット変成物及びアロファネート変成体なども挙げられる。
好ましくは、ＭＤＩ系ポリイソシアネート及び／又はその変成体である。これらイソシアネート基を有する化合物は、単独で使用しても、又は２種以上を混合して使用してもよい。
【００１３】
イソシアネートと反応する活性水素を含有する化合物（単に活性水素含有化合物と言うこともある）は、分子末端に２個以上の水酸基を有するポリオール化合物やポリアミン化合物であり、通常のポリウレタン樹脂組成物の調製に用いられる活性水素含有化合物である。
例えば、エチレングリコール（ＥＧ）、ジエチレングリコール（ＤＥＧ）、プロピレングリコール（ＰＧ）、ジプロピレングリコール（ＤＰＧ）、１，３−ブタンジオール（１，３−ＢＤ）、１，４−ブタンジオール（１，４−ＢＤ）、ネオペンチルグリコール（ＮＰＧ）、４，４’−ジヒドロキシフェニルプロパン、４，４’−ジヒドロキシフェニルメタン、グリセリン、１，１，１−トリメチロールプロパン（ＴＭＰ）、１，２，５−ヘキサントリオール、ペンタエリスリトール、グルコース、シュークロース、ソルビトール等の多価アルコールが挙げられる。
【００１４】
また、多価アルコール又はアミン化合物に、アルキレンオキサイドを付加重合して得られるポリエーテルポリオール、又はテトラヒドロフラン等を開環重合して得られるポリテトラメチレンエーテルグリコール（ＰＴＭＥＧ）等が挙げられる。
さらに、多価アルコールとジカルボン酸やオリゴマー酸の１種又は２種以上との縮合重合及びカプロラクトン等の開環重合により得られるポリエステルポリオール等が挙げられる。
さらに、前記の公知のポリエステルポリオールにエチレンオキサイド、プロピレンオキサイド、ブチレンオキサイド等の１種又は２種以上を付加重合して得られるポリエステルポリエーテルポリオール等が挙げられる。
ポリエーテルポリオール又はポリエステルポリオールの変成物としては、前記の公知のポリエーテルポリオール又はポリエステルポリオールにアクリロニトリル、スチレン、メチルメタクリレート等のエチレン性不飽和化合物をグラフト重合させて得たポリマーポリオール等が挙げられる。
その他のポリオールとしては、例えば、ポリカーボネートポリオール、ポリブタジエンポリオール、水添されたポリブタジエンポリオール、アクリルポリオール、エポキシポリオール、ひまし油等が挙げられる。
これらの活性水素含有化合物は、１種単独で、又は２種以上を混合して用いることもできる。
【００１５】
末端イソシアネート基含有ウレタンプレポリマーは、好ましくは、末端にイソシアネート基を含有する化合物と、活性水素含有化合物として分子末端に２個以上の水酸基を有するポリオール化合物やポリアミン化合物とを、ＮＣＯ／ＯＨ比４〜２５で反応させる（なお、活性水素化合物がポリアミン化合物の場合、ＮＣＯ／Ｈ比である）。
末端イソシアネート基含有ウレタンプレポリマーの合成方法に特に限定はないが、例えば、イソシアネート基含有化合物を、活性水素含有化合物に対して上記のＮＣＯ／ＯＨ比（又はＮＣＯ／Ｈ比）の範囲で活性水素含有化合物と一括して混合、又はどちらか一方を先に仕込み、他方を後から添加し、１０〜１２０℃、１〜１５０時間、必要により反応を速めるために公知の触媒を添加して反応させることができる。
【００１６】
また、硬化剤は、活性水素含有化合物及びウレタン化反応触媒を含有してなるものである。
活性水素含有化合物としては、前記の末端イソシアネート基含有ウレタンプレポリマーと反応して２液超速硬化型ポリウレタン層を形成するものであり、通常、一分子中に２以上の水酸基を有するポリオール又は一分子中に２以上のアミノ基を有するポリアミンであり、ポリオールとポリアミンとを併用してもよい。
ポリオールとしては、例えば、前記の多価アルコール、ポリエーテルポリオール、ポリエステルポリオールやポリエーテルポリオール又はポリエステルポリオールの変成物を挙げることができる。
また、硬化剤に含まれるウレタン化反応触媒としては、有機金属触媒、例えば、錫アセテート、錫オクトエート、錫２−エチルヘキソエート、錫ラウレート、錫マレエート、ジブチル錫ジアセテート、ジブチル錫ラウレート、ジオクチル錫ジラウレート等の有機酸錫塩、例えば、好ましく使用される有機酸ビスマス塩、又は例えば、Ｎ，Ｎ’，Ｎ”−ジメチルアミノヘキサヒドロトリアジン等、その他、オクチル酸カリウム、ナフテン酸コバルト、ナフテン酸カルシウム、或はスルホン酸、無機酸、リン酸エステル、オキシ酸、カルボン酸などである。
ウレタン化反応触媒の使用量は、特に限定されず、通常、ウレタン化反応触媒として使用される量であり、有機金属触媒では、硬化剤中０．１〜１重量％であり、第三級アミンでは、硬化剤中０．００１〜５重量％、好ましくは０.１〜３重量％である。
【００１７】
上記の主剤及び硬化剤では、従来からポリウレタン樹脂の製造に用いられていたプラスチックの好適な可塑剤、例えば、フタル酸ジブチルエステル（ＤＢＰ）、フタル酸ジ−ｎ−オクチルエステル（ＤｎＯＰ）、フタル酸ジ（２−エチルヘキシル）エステル（ＤＯＰ）、アジピン酸ジ（２−エチルヘキシル）エステル（ＤＯＡ）又は脂肪酸エステル等を使用できる。
さらに、硬化剤中には、必要に応じて鎖延長剤、充填剤、老化防止剤、紫外線吸収剤、光安定剤、酸化防止剤、顔料又は染料の着色剤、分散剤、可塑剤等の添加剤を任意に配合してもよい。
また、用途に応じて整泡剤、発泡剤を加えることにより、発泡体として用いることもできる。これらのその他添加剤は本発明の効果を損なわない範囲であれば配合量の一部又は全量を主剤に配合しても良い。
【００１８】
本発明で使用する骨材、すなわち、２液超速硬化型ポリウレタン層（Ｂ）に含ませる骨材としては、硅砂、磁器粉砕骨材、セラミック骨材、フェロアロイスラグ等が挙げられる。これら骨材は、粒径が０．０５〜３．０ｍｍのものが使用される。例えば、硅砂の場合、ＪＩＳＧ５９０１に規定する粒度で号数２０〜４８号、好ましくは２８〜３５号の硅砂である、すなわち、粒径０．０５〜３ｍｍ程度の硅砂であり、例えば、東北硅砂の４号〜５号が使用できる。硅砂の場合、４号又は５号をそれぞれ１種又はこれらを混合して使用しても良い。本発明では、好ましくは、東北硅砂４号と５号を１：１の重量比で混合使用する。骨材の粒径が上記の範囲より小さいと、床表面の粗面が耐スリップ性に十分な効果を与えないことがあり、また、大きすぎると２液超速硬化型ポリウレタン層（Ｂ）に骨材が十分にグリップされない場合があり、骨材が層（Ｂ）上に露出して粗面の耐久性を損なうことがあり好ましくない。
その他の骨材の場合、骨材に準じる粒径の骨材を選択して使用すればよい。
骨材は２液超速硬化型ポリウレタン層（Ｂ）に０．３〜１．５ｋｇ／ｍ２、好ましくは０．５〜１．０ｋｇ／ｍ２の量を含む。骨材を含む２液超速硬化型ポリウレタン層（Ｂ）は、骨材を２液超速硬化型ポリウレタン層（Ａ）上に均一に撒布しながら、その傍らから同時に２液超速硬化型ポリウレタン系材料（ｂ）をスプレーで吹付けて骨材を含んで形成される。骨材は２液超速硬化型ポリウレタン層（Ｂ）中に含まれ、該層の表面は粗面を形成する。この形成された粗面上に、必要により、２液超速硬化型ポリウレタン系材料（ｂ）のみを、さらにスプレーで吹付けても差し支えない。
【００１９】
従来、硅砂のような骨材を含む駐車場床面の施工は、施工現場で骨材とポリウレタン系材料を混合して、混合した材料をローラー等で塗布する方法が多用されていたが、本発明の２液超速硬化型ポリウレタン系材料を用いる方法では、骨材とポリウレタン材料は予め混合することなく、それぞれ別個に、骨材を層（Ａ）上に撒布しながら、撒布された骨材を覆うように、略同時にその傍らからポリウレタン材料をスプレーしてポリウレタン中に骨材を含有する層が形成され、骨材によりその層の表面が粗面となる。
２液超速硬化型ポリウレタン系材料（ａ）及び（ｂ）において、主剤及び硬化剤の使用量は、４：１〜１：４の容量比であり、ＮＣＯ  Ｉｎｄｅｘが０．９〜１．３、好ましくは１〜１．２の範囲となるようにする。各材料における２液を高圧２液型吹付け装置において、所望の温度に加熱してスプレーガンに送り込み、衝突反応させて、それぞれ２液超速硬化型ポリウレタン層（Ａ）及び（Ｂ）が形成される。
【００２０】
本発明の施工方法は次の通りである。
コンクリート等の基盤上に、プライマー、例えば、一液湿気硬化型ポリウレタン材料を塗布する。
一液湿気硬化型ポリウレタンプライマーを用いる場合は、基盤を敷設、養生したあと、例えば、トリレンジイソシアネートとポリエーテルポリオールを主成分とするポリオールとの反応で得られる溶剤を含む一液湿気硬化型ポリウレタンプライマーを、十分に乾燥した状態のコンクリート等の基盤上に刷毛又はローラーを用い０．１〜０．３ｋｇ／ｍ２、好ましくは、約０．２ｋｇ／ｍ２を均一な厚みとなるように塗布してプライマー層を形成する。
塗布したプライマー層が乾燥したあと、そのプライマー層の上に２液超速硬化型ポリウレタン系材料（ａ）を、スプレー工法により吹付けて塗布する。
【００２１】
２液超速硬化型ポリウレタン系材料（ａ）において、材料（ａ−１）は、２液超速硬化型ポリウレタン層（Ａ）が、ＪＩＳＫ６２５３に規定する加硫ゴム及び熱可塑性ゴムの硬さ試験方法によるデュロメータ硬さ試験タイプＡで７０〜９５、かつＪＩＳＡ６０２１に規定する引張強さが８〜２０のポリウレタン樹脂を与える材料である。
また材料（ａ−２）は、２液超速硬化型ポリウレタン層（Ａ）が、ＪＩＳＫ６２５３に規定する加硫ゴム及び熱可塑性ゴムの硬さ試験方法によるデュロメータ硬さ試験タイプＤで４０〜６０、かつＪＩＳＡ６０２１に規定する引張強さが８〜２０のポリウレタン樹脂を与える材料である。このような、２液からなる該材料（ａ−１）又は材料（ａ−２）をスプレーにより前記プライマー層上に吹付けて２液超速硬化型ポリウレタン層（Ａ）を形成させる。
このポリウレタン層（Ａ）上に、２液超速硬化型ポリウレタン系材料（ｂ）を、骨材を撒布すると略同時にスプレーして、骨材を含むポリウレタン層（Ｂ）を積層形成させる。
２液超速硬化型ポリウレタン系材料（ｂ）は、ポリウレタン層（Ａ）のポリウレタン材料（ａ）として材料（ａ−１）を用いたときの材料（ｂ−１）が、２液超速硬化型ポリウレタン層（Ｂ）として、ＪＩＳＫ６２５３に規定する加硫ゴム及び熱可塑性ゴムの硬さ試験方法によるデュロメータ硬さ試験タイプＡで７０〜９５であって、かつ２液超速硬化型ポリウレタン層（Ａ）の該デュロメータ硬さ試験タイプＡとの差が１０以内であり、またＪＩＳＡ６０２１に規定する引張強さが８〜２０であって、かつ２液超速硬化型ポリウレタン層（Ａ）の該引張強さとの差が１０以内である樹脂を与える材料である。
また、ポリウレタン材料（ａ）として材料（ａ−２）を用いたときの材料（ｂ−２）が、２液超速硬化型ポリウレタン層（Ｂ）として、ＪＩＳＫ６２５３に規定する加硫ゴム及び熱可塑性ゴムの硬さ試験方法によるデュロメータ硬さ試験タイプＤで４０〜６０であって、かつ２液超速硬化型ポリウレタン層（Ａ）の該デュロメータ硬さ試験タイプＤとの差が１５以内であり、またＪＩＳＡ６０２１に規定する引張強さが８〜２０であって、かつ２液超速硬化型ポリウレタン層（Ａ）の該引張強さとの差が１５以内である樹脂を与える材料である。
【００２２】
このような２液超速硬化型ポリウレタン系材料（ｂ）を前記２液硬化型ポリウレタン層（Ａ）上に骨材を撒布しながら同時にスプレーして骨材を含む２液超速硬化型ポリウレタン層（Ｂ）を形成させる。
これらの工法に使用する機械システムとしては、骨材の撒布には公知の粉体撒布機を使用し、ウレタン材料のスプレーには、公知のマシンを使用できる。スプレーマシンとしては、例えば、原液の予熱機能を備えた２液高圧エアレスマシンと、主剤と硬化剤液の２液の衝突混合型スプレーガンから構成される。
上記２液超速硬化型ポリウレタン系材料（ａ）及び（ｂ）ともに、主剤及び硬化剤を上記の機械システムを用いてスプレーし、２液を衝突混合させて反応させて２液超速硬化型ポリウレタン層（Ａ）及び（Ｂ）を順次積層する。
吹付けた材料は直ちに反応して硬化するので、特に２液超速硬化型ポリウレタン層（Ｂ）は、ポリウレタン層（Ａ）の敷設後、硬化が完結しない状態、通常、３０分以上乃至夏場３時間以内、冬場６時間以内に、上記のように、骨材を均一に撒布しながら、同時に上記２液超速硬化型ポリウレタン系材料（ｂ）の主剤及び硬化剤を上記の機械システムを用いて、スプレーして２液を衝突混合させて反応させる。このように骨材と２液超速硬化型ポリウレタン系材料（ｂ）は、施工時間をあけずに、殆ど同時に施工し、骨材を含む２液超速硬化型ポリウレタン層（Ｂ）を積層する。施工時間があいた場合、必要により層間プライマーを使用する。
【００２３】
本発明で用いる骨材は、２液超速硬化型ポリウレタン系材料（ｂ）と同時に撒布されて２液超速硬化型ポリウレタン層（Ｂ）を形成し、該層の表面は粗面を形成する。
さらに、必要により２液超速硬化型ポリウレタン層（Ｂ）の上に、耐汚染性、耐候性、耐薬品性を更に向上させることを目的としてトップコート層を積層してもよい。この場合、トップコート材は特に限定されず。公知のポリウレタン表面に適した所望の材料、例えば、アクリルウレタン系２液タイプのトップコート材を用いる。２液超速硬化型ポリウレタン層（Ｂ）の上に刷毛やローラーで塗布して仕上げる。
【実施例】
【００２４】
以下、本発明を実施例により具体的に説明する。しかしながら、本発明はこの実施例に限定されるものではない。
実施例１
コンクリート製の駐車場床の基盤を、清掃した。この基盤の表面にサンＰＣ−Ｆ（商品名：１液湿気硬化型ポリウレタン系プライマー；三井化学産資株式会社）を０．２ｋｇ／ｍ２で均一に塗布し、乾燥させた。ついで、リムスプレーＦ−１０００（商品名：２液型超速硬化型ウレタン吹付け材；三井化学産資株式会社）を乾燥したプライマー層上に２．０ｋｇ／ｍ２でスプレーにより吹付けてポリウレタン層（Ａ）を形成した。
２液のウレタン材料は吹付け後直ちに反応して硬化するので、吹付け３時間後（本実施例は、気温２８℃の夏場に行なった。）に、４号硅砂と５号硅砂（いずれも東北硅砂）を１：１で混合したような骨材の重量比で混合したものを０．８ｋｇ／ｍ２の量でポリウレタン層（Ａ）上に均一に撒布しながら、硅砂の撒布と同時に、リムスプレーＦ−１０００（商品名：２液型超速硬化型ウレタン吹付け材；三井化学産資株式会社）を１．０ｋｇ／ｍ２でスプレーしポリウレタン層（Ｂ）を形成した。
その後、カラートップＳＳ（商品名：２液アクリル変性ウレタン系塗料；三井化学産資株式会社）を０．２ｋｇ／ｍ２でスプレー塗布して仕上げた。
仕上げられた床面は、綺麗な凹凸を有する粗面であった。
【００２５】
仕上げられた床面に、ＪＩＳ  Ａ６０２１の４×４ｃｍの鋼製アタッチメントを貼り付け垂直引張試験方法により付着強さを確認したところ、２．１Ｎ／ｍｍ２であり充分な付着強さを示した。
この床面上で、定格荷重１．８トンのフォークリフトの後輪にて据え切りを行った。その場合の回数表示は、タイヤを進行方向へ向けた状態で連続的に右方向に目一杯舵取りさせた後、左方向へ目一杯舵取りを行い進行方向へ戻した段階を１回とする。
この方法にて、実施例１に示す層構成にて据え切りを行った結果、５０回据え切りを行った時点で２液超速硬化型ポリウレタン層（Ｂ）上に塗布されたトップコート層に一部剥離が観察されたが、骨材の離脱および２液超速硬化型ポリウレタン層（Ｂ）の損傷、２液超速硬化型ポリウレタン層（Ａ）の損傷、２液超速硬化型ポリウレタン層（Ａ）と２液超速硬化型ポリウレタン層（Ｂ）間の剥離も見られず、基盤と２液超速硬化型ポリウレタン層（Ａ）間での剥離も無く良好であった。その後、更に５０回の据え切りを行ったが、トップコート層の一部剥離以外の剥離現象は生じず耐久性は良好であった。
据え切り試験を実施する前と実施した後の床面に対し、ポータブルスキッドレジスタンス（ＡＳＴＭ  Ｅ−３０３−７４）によるすべり抵抗値を測定したところ、据え切り実施前は１０５であり、実施後は９７であり、据え切りによるすべり抵抗値の変化が生じていないことより、耐スリップ性が損なわれていないことがわかる。
【００２６】
実施例２
実施例１中の硅砂４号：５号＝１：１  ０．８ｋｇ／ｍ２撒布を、インセラゲイト１００５：インセラゲイト２０１０＝１：１  ０．３８ｋｇ／ｍ２撒布した以外は実施例１と同様に行った。
床性能の評価を行った結果、接着強さ２．０Ｎ／ｍｍ２，据え切り試験１００回異常無し，すべり抵抗試験：据え切り前１１５，１００回据え切り後１００と耐久性は充分なものであった。
【００２７】
実施例３
実施例１、２と同様に、基盤表面にサンＰＣ−ＮＳ（商品名：２液水性エポキシエマルジョン系プライマー：三井化学産資株式会社）を０．２ｋｇ／ｍ２で均一に塗布し、乾燥させた。ついでリムスプレーＲ−２０００（商品名：２液超速硬化型ポリウレタン吹付け材：三井化学産資株式会社）を乾燥したプライマー層上に２ｋｇ／ｍ２で均一にスプレーしポリウレタン層（Ａ）を形成した。ポリウレタン層（Ａ）吹付け６時間後に、セルベンＢ：セルベンＣ（商品名：竹折砿業所：セラミック骨材）＝１：１をリシンガンを用いて１．０ｋｇ／ｍ２の量でポリウレタン層（Ａ）上に均一に撒布しながら、骨材の撒布と同時にリムスプレーＦ−１０００（商品名：２液超速硬化型ポリウレタン吹付け材：三井化学産資株式会社）を１．０ｋｇ／ｍ２スプレーしポリウレタン層（Ｂ）を形成した。
その後リムトップＮｅｗ（商品名：２液アクリル変成ウレタン系塗料：三井化学産資株式会社）を０．２ｋｇ／ｍ２で均一にスプレーし仕上げた。
床性能の評価を行った結果、接着強さ１．９Ｎ／ｍｍ２、据え切り試験１００回異常無し，すべり抵抗試験：据え切り前１２５、１００回据え切り後１１０と耐久性は充分なものであった。
【００２８】
実施例４
実施例１〜３と同様に、基盤表面にサンＰＣ−Ｆ（商品名：２液水性エポキシエマルジョン系プライマー：三井化学産資株式会社）：ポルトランドセメント＝１：１を０．２ｋｇ／ｍ２で均一に塗布し、乾燥させた。ついでリムスプレーＦ−１０００（商品名：２液超速硬化型ポリウレタン吹付け材：三井化学産資株式会社）を乾燥したプライマー層上に２ｋｇ／ｍ２で均一にスプレーしポリウレタン層（Ａ）を形成した。ポリウレタン層（Ａ）吹付け６時間後に、セルベンＢ：セルベンＣ（商品名：竹折砿業所：セラミック骨材）＝１：１をリシンガンを用いて１．０ｋｇ／ｍ２の量でポリウレタン層（Ａ）上に均一に撒布しながら、骨材の撒布と同時にリムスプレーＰＤ−１４０（商品名：２液超速硬化型ポリウレタン吹付け材：三井化学産資株式会社）を１．０ｋｇ／ｍ２スプレーしポリウレタン層（Ｂ）を形成した。
その後カラートップＳＳ（商品名：２液アクリル変成ウレタン系塗料：三井化学産資株式会社）を０．２ｋｇ／ｍ２で均一にスプレーし仕上げた。
床性能の評価を行った結果、接着強さ２．３Ｎ／ｍｍ２、据え切り試験１００回異常無し、すべり抵抗試験：据え切り前１０１，１００回据え切り後９５と耐久性は充分なものであった。
【００２９】
比較例１
実施例１〜４と同様に、基盤表面にサンＰＣ−Ｆ（商品名：１液湿気硬化型ポリウレタンプライマー：三井化学産資株式会社）を０．２ｋｇ／ｍ２で均一に塗布し、乾燥させた。ついで合成品−１をポリウレタン層（Ａ）吹付け６時間後に、４号硅砂：５号硅砂（いずれも東北硅砂）＝１：１の重量比で混合したものを０．８ｋｇ／ｍ２の量でリシンガンを用いポリウレタン層（Ａ）上に均一に撒布しながら、骨材の撒布と同時に合成品−１を１．０ｋｇ／ｍ２スプレーしポリウレタン層（Ｂ）を形成した。合成品−１は流動化時間が長いため、硅砂を撒布すると直ちに沈んでしまい、表面に硅砂はわずかしか観察されなかった。ポリウレタン層（Ｂ）塗布後２４時間後に、カラートップＳＳ（商品名：２液アクリル変成ウレタン系塗料：三井化学産資株式会社）を約０．２ｋｇ／ｍ２で均一にスプレーし仕上げた。
床性能の評価を行った結果、接着強さ０．８Ｎ／ｍｍ２、据え切り試験１０回にて硅砂の離脱、５０回にてポリウレタン層の引裂かれを生じ、耐久性に問題あることが確認された。またすべり抵抗試験値は据え切り前５５であり、駐車場として使用する際すべり性に問題あると考えられる。
【００３０】
比較例２
実施例１〜４と同様に、基盤表面にサンＰＣ−Ｆ（商品名：１液湿気硬化型ポリウレタンプライマー：三井化学産資株式会社）を０．２Ｋｇ／ｍ２で均一に塗布し、乾燥させた。ついで合成品−１をポリウレタン層（Ａ）として２Ｋｇ／ｍ２で吹付け、６時間後に４号硅砂：５号硅砂（いずれも東北硅砂）＝１：１の重量比で混合したものを０．８Ｋｇ／ｍ２の量でリシンガンを用いポリウレタン層（Ａ）上に均一に撒布しながら、骨材の撒布と同時にリムスプレーＰＤ−１４０（商品名：２液超速硬化型ポリウレタン吹付け材：三井化学産資株式会社）を１．０Ｋｇ／ｍ２スプレーしポリウレタン層（Ｂ）を形成した。ポリウレタン層（Ｂ）塗布後２４時間後に、カラートップＳＳ（商品名：２液アクリル変成ウレタン系塗料：三井化学産資株式会社）を約０．２Ｋｇ／ｍ２で均一にスプレーし仕上げた。
床性能の評価を行った結果、接着強さ０．７Ｎ／ｍｍ２、据え切り試験５０回にてポリウレタン層（Ａ）とポリウレタン層（Ｂ）との間で層間剥離を生じ、耐久性に問題あることが確認された。またすべり抵抗試験値は据え切り前１０５であった。
【００３１】
【表１】
2007113249.tif 000002
【００３２】
注１）  リムスプレーＦ−１０００：ポリウレタン材料（ａ−１）〔実施例１及び２〕、（ｂ−１）〔実施例１、２及び３〕及び（ａ−２）〔実施例４〕として
主剤の調製
コスモネートＰＨ（商品名：ピュアＭＤＩ：三井武田ケミカル社製）  ３３．３０７重量部、コスモネートＬＫ（商品名：カルボジイミド変成ＭＤＩ：三井武田ケミカル社製）  １１．１０２重量部、アクトコールＤ−３０００（商品名：数平均分子量３０００のポリプロピレンエーテルジオール：三井武田ケミカル社製）  ４５．５９０重量部とをＤｎＯＰ（フタル酸ジ−ｎ−オクチルエステル）  １０．０００重量部の存在下にて９０℃、３時間反応させてＮＣＯ％１３、粘度５５０ｍＰａ・ｓ／２５℃のプレポリマーを得た。
硬化剤の調製
アクトコールＥＤ−５６（商品名：数平均分子量２０００のポリエチレンポリプロピレンジオール：三井武田ケミカル社製）  ７９．０２６重量部、Ｅｔｈａｃｕｒｅ＃１００（商品名：ジエチルトルエンジアミン：アルベマール浅野社）  １９．９７４重量部、ミニコＰ―２５（商品名：オクチル酸鉛：活材ケミカル社製）  １．０００重量部に、外数としてグレートナーペーストを５重量部加えて混合し、粘度５００ｍＰａ・ｓ／２５℃の混合液を得た。
【００３３】
注２）  リムスプレーＲ―２０００：ポリウレタン材料（ａ−１）〔実施例３〕として
主剤の調製
コスモネートＰＨ（商品名：ピュアＭＤＩ：三井武田ケミカル社製）  ２８．７４８重量部、コスモネートＬＫ（商品名：カルボジイミド変成ＭＤＩ：三井武田ケミカル社製）  ９．５８３重量部、アクトコールＤ―３０００（商品名：数平均分子量３０００のポリプロピレンエーテルジオール：三井武田ケミカル社製）  ４６．６６９重量部とをＤＢＰ（フタル酸ジブチルエステル）  １５．０００重量部の存在下にて９０℃、４時間反応させてＮＣＯ％１１、粘度７００ｍＰａ・ｓ／２５℃のプレポリマーを得た。
硬化剤の調製
アクトコールＥＤ―５６（商品名：数平均分子量２０００のポリエチレンポリプロピレンジオール：三井武田ケミカル社製）  ８３．５８４重量部、Ｅｔｈａｃｕｒｅ＃１００（商品名：ジエチルトルエンジアミン：アルベマール浅野社製）  １５．４１６重量部、ミニコＰ−２５（商品名：オクチル酸鉛：活材ケミカル社製）  １．０００重量部に、外数としてグレートナーペーストを５重量部加えて混合し、粘度５００ｍＰａ・ｓ／２５℃の混合液を得た。
【００３４】
注３）  リムスプレーＰＤ―１４０：ポリウレタン材料（ｂ−２）〔実施例４及び比較例２〕として
主剤の調製
コスモネートＰＨ（商品名：ピュアＭＤＩ：三井武田ケミカル社製）  ４３．０８７重量部、コスモネートＬＫ（商品名：カルボジイミド変成ＭＤＩ：三井武田ケミカル社製）  １４．３６２重量部、アクトコールＤ―３０００（商品名：数平均分子量３０００のポリプロピレンエーテルジオール：三井武田ケミカル社製）  ３５．０５０重量部とをＤＯＡ（アジピン酸ジ（２−エチルヘキシル）エステル）  ７．５００重量部の存在下にて９０℃、３時間反応させてＮＣＯ％１７、粘度４００ｍＰａ・ｓ／２５℃のプレポリマーを得た。
硬化剤の調製
アクトコールＥＤ―５６（商品名：数平均分子量２０００のポリエチレンポリプロピレンジオール：三井武田ケミカル社製）  ６０．９８４重量部、Ｅｔｈａｃｕｒｅ＃１００（品名：ジエチルトルエンジアミン：アルベマール浅野社製）１８．０１６重量部、アクトコールＭｎ―４５０（商品名：数平均分子量４５０のポリプロピレントリオール：三井武田ケミカル社製）２０．０００重量部、ミニコＰ―２５（商品名：オクチル酸鉛：活材ケミカル社製）  １．０００重量部に、外数としてグレートナーペーストを５重量部加えて混合し、粘度５００ｍＰａ・ｓ／２５℃の混合液を得た。
【００３５】
注４）合成品１：ポリウレタン材料（ａ−１）〔比較例１〕及び（ａ−２）〔比較例２〕及び（ｂ−１）〔比較例１〕として
主剤の調製
コスモネートＰＨ（商品名：ピュアＭＤＩ：三井武田ケミカル社製）  ２１．１３３重量部、コスモネートＬＫ（商品名：カルボジイミド変成ＭＤＩ：三井武田ケミカル社製）  ７．０４４重量部、アクトコールＤ―３０００（商品名：数平均分子量３０００のポリプロピレンエーテルジオール：三井武田ケミカル社製）  ７１．８２２重量部とを９０℃、３時間反応させてＮＣＯ％７、粘度１３００ｍＰａ・ｓ／２５℃のプレポリマーを得た。
硬化剤の調製
アクトコールＥＤ―３７Ｂ（商品名：数平均分子量３０００のポリエチレンポリプロピレンジオール：三井武田ケミカル社製）  ８９．７３２重量部、Ｅｔｈａｃｕｒｅ＃１００（商品名：ジエチルトルエンジアミン：アルベマール浅野社製）  ９．２６８重量部、ミニコＰ―２５（商品名：オクチル酸鉛：活材ケミカル社製）  １．０００重量部に、外数としてグレートナーペーストを５重量部加えて混合し、粘度５００ｍＰａ・ｓ／２５℃の混合液を得た。
【００３６】
注５）インセラゲイト（商品名：磁器粉砕骨材：日成産業社製）  平均粒径  ０．５〜１．０ｍｍ
注６）セルベン（商品名：セラミック骨材：竹折砿業社製）  平均粒径  ０．２〜１．０ｍｍ
注７）カラーネオエメリー（商品名：フェロアロイスラグ：周南テクノクロム社製）  平均粒径  ０．１５〜０．５ｍｍ
注８）カラートップＳＳ（商品名：２液アクリルウレタン系塗料：三井化学産資社製）
注９）リムトップＮｅｗ（商品名：２液アクリルウレタン系塗料：三井化学産資社製）
【産業上の利用可能性】
【００３７】
本発明の駐車場床は、同一又は同種の２液型超速硬化型ポリウレタン材料を用いるので施工が簡素化でき、施工した床面はスリップ性に優れ、耐久性が良好である。
また、特に層間剥離を起こさない点で優れているので、床面の膨れのようなトラブルがない。
本発明は、駐車場の需要が拡大する現状において、駐車場床の施工を簡素化できる方法で施工できるので、産業上極めて有用である。